FR 2784049 A1 20000407 FR 9812436 A 19981005 i PROCEDE DE MOULAGE DE MATELASSURES ET SIEGES COMPORTANT DE TELLES MATELASSURES La présente invention est relative à un procédé de fabrication de matelassures, destinées notamment à être installées sur des structures pour sièges de véhicule automobile. De telles matelassures sont généralement constituées de deux ou plusieurs couches de mousse ayant des caractéristiques de souplesse différentes afin d'assurer un bon confort aux passagers des sièges équipés avec ces matelassures. On connaît, notamment d'après le document FR-A-2 607 061, des procédés de fabrication de matelassures qui consistent à injecter successivement plusieurs mousses de duretés différentes dans un moule. Les mousses sont injectées l'une sur l'autre sans être séparées. Ce procédé présente l'inconvénient de mal maîtriser la répartition des couches de mousse dans le moule et en conséquence, d'obtenir une matelassure dont les différentes parties possèdent une dureté inadaptée au confort du passager. Par ailleurs, le document FR-A-2 722 726 décrit un procédé de fabrication de matelassures dans lequel on injecte successivement des mousses de duretés différentes dans un moule, ces mousses étant séparées par un élément articulé. Même si ce procédé donne entière satisfaction pour obtenir une matelassure assurant un bon confort au passager, il est onéreux et présente des risques de déchirement de la mousse lors du moulage. La présente invention a pour but de remédier aux inconvénients précités en fournissant un procédé de fabrication d'une matelassure possédant plusieurs couches de mousses de duretés différentes, en une seule opération de moulage, sans pose d'insert, tout en maîtrisant la répartition de la mousse et ce, en obtenant une très bonne finition. A cet effet, selon l'invention, un procédé de fabrication d'une matelassure par introduction d'au moins deux couches de mousse de polyuréthanne dans un moule, la matelassure comprenant au moins une face de portage et une face support tournée à l'opposé de la face de portage et le moule possédant un fond et un couvercle qui correspondent aux formes des faces de ladite matelassure, le procédé comportant les étapes consistant à: - introduire une première composition de mousse au moins dans une partie centrale du fond du moule; - laisser s'expandre naturellement la première composition de mousse de manière à former une peau au contact de l'air; - introduire une deuxième composition de mousse directement au contact de la peau formée par la première composition de mousse et refermer le moule; et laisser s'expandre la deuxième composition de mousse de sorte que la mousse occupe tout le volume du moule, la première composition de mousse étant une mousse souple et la deuxième composition de mousse étant une mousse dure, est essentiellement caractérisé en ce l'étape d'introduction de la première composition de mousse consiste en une pulvérisation et l'étape d'introduction de la deuxième composition de mousse consiste en une injection. Le procédé de fabrication suivant l'invention peut éventuellement comporter en outre une ou plusieurs des caractéristiques suivantes: - la quantité de la première composition de mousse injectée est telle qu'après l'étape d'expansion, la peau obtenue est d'épaisseur sensiblement inférieure à l'épaisseur d'ensemble de la matelassure et est comprise entre 0,5 et 50 mm environ; - l'étape de pulvérisation consiste à pulvériser un mélange d'isocyanate et de polyol formulé sous une pression comprise entre 60 et 250 bars et une température comprise entre 20 C et 100 C; - le polyol formulé comprend un mélange d'eau variant de 1 à 5 parts, de catalyseur gel variant de 0 à 4 parts, de catalyseur gaz variant de 0 à 4 parts, d'ouvreur de cellules variant de 0 à 5 parts et de stabilisant variant de 0 à 2 parts; et - avant l'étape d'introduction de la première composition de mousse dans le moule, on positionne un revêtement d'apparence dans le fond du moule. La présente invention a en outre pour objet une matelassure obtenue par le procédé précité, dans laquelle la peau formée par la première composition de mousse est d'épaisseur sensiblement inférieure à l'épaisseur d'ensemble de la matelassure. La présente invention a encore pour objet un siège comprenant une telle matelassure. Deux exemples de réalisation de l'invention vont maintenant être décrits en regard des dessins annexés, sur lesquels: - la figure 1 est une vue en perspective d'un siège incorporant une matelassure de dossier et une matelassure d'assise obtenues selon le procédé suivant la présente invention; - la figure 2 est une vue en coupe du fond et du couvercle du moule utilisés dans le procédé suivant la présente invention; - la figure 3 est une vue en coupe du fond du moule lors de l'étape de pulvérisation; - la figure 4 est une vue en coupe du fond du moule lors de l'étape d'injection; - la figure 5 est une vue en coupe du moule après injection; et - la figure 6 est une vue en coupe du fond du moule dans un deuxième mode de réalisation de la matelassure suivant l'invention. La figure 1 représente un exemple de siège 1 pour véhicule automobile. Ce siège est constitué de manière connue en soi d'une assise 2, d'un dossier 3 supporté par l'assise 2 et d'un appui-tête 4 surmontant le dossier. L'assise 2 et le dossier 3 possèdent chacun une matelassure qui est munie d'une face avant de portage 8 destinée à assurer le confort d'un passager s'asseyant sur le siège et d'une face arrière de support 9 opposée à la face avant. La matelassure 5 est par exemple constituée d'une partie centrale 6 et de bourrelets latéraux 7. Cette matelassure est obtenue par introduction de plusieurs couches de mousses de duretés différentes dans un moule 10 tel que celui représenté aux figures 2 à 5. Le moule est constitué d'un fond 11 et d'un couvercle 12 dont les formes intérieures correspondent aux formes des faces avant 8 et arrière 9 de la matelassure 5. Le fond 11 possède notamment une partie centrale 13a de forme complémentaire à celle de la partie centrale 6 de la matelassure 5, ainsi que des évidements 13b de forme complémentaire aux bourrelets 7 à obtenir. Le procédé suivant l'invention est plus particulièrement représenté aux figures 3 à 5, et consiste à introduire successivement deux compositions de mousse de polyuréthanne dans le moule 10 sans utiliser d'insert supplémentaire, ni d'éléments articulés. La première étape du procédé, représentée à la figure 3, consiste à pulvériser dans le fond 11 du moule 10, au moyen d'une buse 14, une première composition de mousse souple permettant d'obtenir une première couche de polyuréthanne souple 15. La buse 14 appartient à une machine d'injection d'un mélange de deux composants, sous une pression de l'ordre de à 250 bars et à une température variant de 20 à 100 . La première composition de mousse consiste en un mélange d'isocyanate et de polyol formulé. Le polyol utilisé consiste en un mélange d'eau dont la quantité varie de 1 à 5 parts, de catalyseur sous forme de gel variant de 0 à 4 parts, d'un catalyseur sous forme de gaz variant de 0 à 4 parts, d'un ouvreur de cellule variant de 0 à 5 parts et d'un stabilisant variant de 0 à 2 parts. Cette première composition est directement pulvérisée au contact du fond 11 du moule 10, sur la surface de la partie centrale 13a et une fraction de la surface des évidements 13b. Le procédé consiste ensuite à laisser s'expandre à l'air libre la mousse ainsi injectée. Il se produit un moussage par réaction chimique entre l'isocyanate et le polyol formulé. Le temps d'expansion varie de 5 secondes à 2 minutes, tandis que la couche obtenue est d'épaisseur comprise entre 0,5 mm et 50 mm environ, possède une masse volumique variant de 20 kg/m3 à 90 kg/m3 et une dureté comprise entre 1 et 12 kPa (mesurée suivant la méthode NFT 56-110). On obtient ainsi la formation d'une peau dont la dureté est fonction du type et des proportions respectives du polyol et de l'isocyanate utilisés, ainsi que de la quantité d'eau et des catalyseurs employés. Une fois que le moussage de la première couche est terminé, on injecte ensuite une deuxième composition de mousse de polyuréthanne directement au contact de la peau 15 formée, dans le fond 11 du moule (figure 4), puis on referme immédiatement le moule par apposition du couvercle 12. Dans le moule 10 ainsi rempli se produit la polymérisation de la deuxième composition de mousse pour obtenir une deuxième couche 17 de dureté différente de celle de la peau 15 (figure 5). La deuxième couche 17 est d'une épaisseur sensiblement supérieure à celle de la peau 15 de sorte que l'on obtient une matelassure 5 qui se caractérise par un bon confort d'approche tout en assurant un bon maintien du passager s'asseyant dans un siège équipé d'une telle matelassure. Dès le démoulage, la matelassure 5 possède un aspect de surface sans défaut. Par ailleurs, dans un deuxième mode de réalisation représenté à la figure 6, il est possible, préalablement à l'injection de la première composition de mousse, de placer dans le fond 11 du moule, un revêtement d'apparence 18, par exemple un tissu foamé. La première composition injectée présente l'avantage de ne nécessiter qu'un simple revêtement d'apparence, dans la mesure o cette composition ne pénètre pas naturellement dans celui-ci. REVENDICATIONS 1. Procédé de fabrication d'une matelassure (5), notamment pour siège (1) de véhicule automobile, par introduction d'au moins deux compositions de mousse de polyuréthanne dans un moule (10), la matelassure (5) comprenant au moins une face de portage (8) et une face support (9) tournée à l'opposé de la face de portage (8), et le moule (10) possédant un fond (11) et un couvercle (12) qui correspondent aux formes des faces (8, 9) de ladite matelassure (5), le procédé comportant les étapes consistant a: introduire une première composition de mousse au moins dans une partie centrale (13a) du fond (11) du moule (10); - laisser s'expandre naturellement la première composition de mousse de manière à former une peau (15) au contact de l'air; - introduire une deuxième composition de mousse directement au contact de la peau (15) formée par la première composition de mousse et refermer le moule (10); et - laisser s'expandre la deuxième composition de mousse de sorte que la mousse occupe tout le volume du moule (10), la première composition de mousse étant une mousse souple et la deuxième composition de mousse étant une mousse dure, caractérisé en ce que l'étape d'introduction de la première composition de mousse consiste en une pulvérisation et l'étape d'introduction de la deuxième composition de mousse consiste en une injection. 2. Procédé selon la revendication 1, dans lequel la quantité de la première composition de mousse injectée est telle qu'après l'étape d'expansion, la peau obtenue est d'épaisseur sensiblement inférieure à l'épaisseur d'ensemble de la matelassure et est comprise entre 0,5 et 50 mm environ. 3. Procédé selon la revendication 1 ou 2, dans lequel l'étape de pulvérisation consiste à pulvériser un mélange d'isocyanate et de polyol formulé sous une pression comprise entre 60 et 250 bars et une température comprise entre 20 C et 100 C. 4. Procédé selon la revendication 3, dans lequel le polyol formulé comprend un mélange d'eau variant de 1 à 5 parts, de catalyseur gel variant de 0 à 4 parts, de catalyseur gaz variant de 0 à 4 parts, d'ouvreur de cellules variant de 0 à 5 parts et de stabilisant variant de 0 à 2 parts. 5. Procédé selon l'une quelconque des revendications 1 à 4, dans lequel avant l'étape d'introduction de la première composition de mousse dans le moule (10), on positionne un revêtement d'apparence (18) dans le fond (11) du moule (10). 6. Matelassure obtenue selon l'une quelconque des revendications 1 à 5, dans laquelle la peau (15) formée par la première composition de mousse est d'épaisseur sensiblement inférieure à l'épaisseur d'ensemble de la matelassure (5). 7. Siège comprenant une matelassure obtenue selon la revendication 6.